(57)【要約】      （修正有）【課題】防炎加工剤と分散染料を併用して浸染同浴処理法を行っても、分散染料の特性を阻害せず目的の色相が得られ、堅牢度低下のない防炎加工剤の水分散液を提供する。【解決手段】式（１）の芳香族ジホスフェートをポリオキシエチレンフェニルエーテルの硫酸エステル塩から選ばれるアニオン系界面活性剤によって微粒子、分散化する。2007009371.tif 000016（式中Ｒ１及びＲ２は水素原子、水酸基、カルボキシル基又は炭素数１〜４のアルキル基、炭素数１〜４のアルコキシ基を示し、同一でも異なってもよい）【選択図】なし【特許請求の範囲】
【請求項１】
一般式（１）、
【化１】
2007009371.tif 000014
(式中、R1及びR2は水素原子、水酸基、カルボキシル基又は炭素数１〜４のアルキル基、炭素数１〜４のアルコキシ基を示し、同一でも異なってもよい。) で示される芳香族ホスフェートをポリオキシエチレンフェニルエーテル硫酸エステルまたはその塩の存在下に水に分散させてなることを特徴とする、合成繊維の防炎加工剤の水分散液。
【請求項２】
ポリオキシエチレンフェニルエーテル硫酸エステルが一般式（２）、
【化２】
2007009371.tif 000015
（式中Ｒは、炭素数６〜１８のアルキル基又は、スチリル基、ベンジル基を表し、ｎは１〜１５の整数を表し、ｍは０又は、１の整数を表す。）で表される化合物またはその塩を含有することを特徴とする請求項１に記載の防炎加工剤の水分散液。
【請求項３】
請求項１記載の一般式（１）で示される芳香族ホスフェートがメディアン径で１．２μｍ以下の微粒子である、請求項１又は２に記載の合成繊維の防炎加工剤の水分散液。
【請求項４】
合成繊維が、ポリエステル系合成繊維である請求項１〜３のいずれか一項に記載の防炎加工剤の水分散液。
【発明の詳細な説明】
【技術分野】
【０００１】
本発明は、浸染同浴で併用される染料の特性を低下させることなく、合成繊維に耐久性にすぐれる防炎性能を付与することができる非ハロゲン系防炎加工剤の水分散液に関する。
【背景技術】
【０００２】
従来、後加工処理によって合成繊維に防炎性能を付与する方法として、ハロゲン系化合物、代表的には、例えば、1,2,5,6,9,10−ヘキサブロモシクロドデカンのような臭素化シクロアルカンを分散剤にて水に分散させてなる防炎加工剤を使用する方法が知られている。しかしながら、このような合成繊維が燃えたとき、有害なハロゲン化ガスが発生し、これが自然環境に有害な影響を及ぼす等の問題がある。従って、近年においては、防炎剤としてこのようなハロゲン系化合物を用いることが規制されるに至っている。
【０００３】
そこで、これまでも、このようなハロゲン系化合物に代わる防炎剤として、有機リン酸エステルのようなリン系化合物を用いて、合成繊維に防炎性能を付与することが行われている。しかし、従来、防炎剤として一般に用いられているリン系化合物は、同浴で用いられる分散染料やカチオン染料の特性阻害が考慮されておらず、又、その分子量が低いために、例えば、ポリエステル系合成繊維の引火点以下で分解、揮散するために、合成繊維に十分な防炎性能を付与することが困難である。従って、このようなリン系化合物によってポリエステル系合成繊維に十分な防炎性能を付与するには、特別なリン系化合物と分散化方法が必要であった。
【０００４】
又、リン系化合物を用いた場合には、合成繊維の風合いを損ねたり、また、このリン系化合物が経時的に合成繊維の表面に移行すると共に、この合成繊維と染色に用いた染料等も合成繊維の表面に移行する所謂表面ブリードを生じたり、使用する分散染料の特性阻害（染料の変色）や染色堅牢度を低下させる問題があった。
そこで、このような問題を解決するために、従来から、分子量が高く、結晶性のリン系化合物を防炎剤として用いて、合成樹脂成形品や合成繊維に防炎性能を付与することが提案されている。また合成繊維に浸染同浴処理又は、後加工処理にて防炎性能を付与するには、上記のリン系化合物の製剤化、即ち、微粒子として安定に高濃度で水中に分散させてなる水分散液を調製することが必要である。
【０００５】
特許文献１には、結晶性のリン系化合物を用いて、合成樹脂成形品や合成繊維に防炎性能を付与することが開示されている。また特許文献２、４及び５にはリン系化合物を、非イオン界面活性剤によって水に分散させる方法が開示されている。さらに特許文献３には、1,2,5,6,9,10−ヘキサブロモシクロドデカンのような臭素化シクロアルカンを防炎剤として分散剤にて水に分散させてなる防炎加工剤を合成繊維に吸着させる方法が開示されている。
【０００６】
【特許文献１】特開平５−１０７９号
【特許文献２】特開２００１−２５４２６８号
【特許文献３】特公昭５３−８８４０号
【特許文献４】特開２０００−３２８４４５号
【特許文献５】特開平１０−２９８１８８号
【発明の開示】
【発明が解決しようとする課題】
【０００７】
従来の合成繊維、特にポリエステル系合成繊維の防炎加工処理における上述した問題を解決するため、浸染同浴で併用される染料の特性を低下させることなく、耐久性にすぐれる防炎性能を合成繊維に付与することができる防炎加工剤の水分散液を提供することが求められている。
【課題を解決するための手段】
【０００８】
かかる事情の下、本発明者らは、ある種の芳香族ジホスフェートの結晶性粉末を合成繊維、特に、ポリエステル系合成繊維の防炎剤として用いることについて鋭意研究した結果、ある種のアニオン界面活性剤を用いることによって、上記芳香族ジホスフェートを微粒子として、水中に安定に、しかも使用する分散染料の特性低下もなく分散させることができ、かくして、このような水分散液からなる防炎加工剤を合成繊維に浸染同浴や後加工処理にて吸着させることによって、耐久性にすぐれる防炎性能を合成繊維に付与することができることを見出して、本発明の完成に至ったものである。
【０００９】
すなわち、本発明は、
（１）一般式（１）、
【化１】
2007009371.tif 000002
(式中、R1及びR2は水素原子、水酸基、カルボキシル基又は炭素数１〜４のアルキル基、炭素数１〜４のアルコキシ基を示し、同一でも異なってもよい。) で示される芳香族ホスフェートをポリオキシエチレンフェニルエーテル硫酸エステルまたはその塩の存在下に水に分散させてなることを特徴とする、合成繊維の防炎加工剤の水分散液。
（２）ポリオキシエチレンフェニルエーテル硫酸エステルが一般式（２）、
【化２】
2007009371.tif 000003
（式中Ｒは、炭素数６〜１８のアルキル基又は、スチリル基、ベンジル基を表し、ｎは１〜１５の整数を表し、ｍは０又は、１の整数を表す。）で表される化合物またはその塩を含有することを特徴とする（１）に記載の防炎加工剤の水分散液。
（３）（１）記載の一般式（１）で示される芳香族ホスフェートがメディアン径で１．２μｍ以下の微粒子である、（１）又は（２）に記載の合成繊維の防炎加工剤の水分散液。
（４）合成繊維が、ポリエステル系合成繊維である（１）〜（３）のいずれか一項に記載の防炎加工剤の水分散液。
【発明の効果】
【００１０】
本発明による合成繊維の防炎加工剤は、前記式（１）で表わされる芳香族ジホスフェートを水中に微粒子として分散させてなるものであり、このような加工剤を合成繊維に後加工処理にて吸着させることによって、耐久性にすぐれる防炎性能を付与することができる。又、従来のようなタイプと異なり浸染同浴処理法でも使用される分散染料やカチオン染料の特性を阻害しない防炎加工剤の水分散液が得られる。
【発明を実施するための最良の形態】
【００１１】
本発明による合成繊維の防炎加工剤において、防炎剤としては、式（１）
【化１】
2007009371.tif 000004
【００１２】
で示される芳香族ジホスフェートが用いられる。
【００１３】
前記式（１）で表わされる芳香族ジホスフェートにおいて、R1及びR2は水素原子、水酸基、カルボキシル基又は炭素数１〜４のアルキル基、炭素数１〜４のアルコキシ基を示し、同一でも異なっても良い。ここに、上記アルキル基はいずれも、直鎖又は分岐鎖のアルキル基であって、メチル基、エチル基、プロピル基、イソプロピル基、n-ブチル基、イソブチル基、t-ブチル基であるものが好ましい。上記アルコキシ基はいずれも、直鎖のアルコキシ基であって、メトキシ基、エトキシ基、プロポキシ基、ブトキシ基であるものが好ましい。本発明においては、特にR1及びR2は水素原子であるものが好ましい。
前記式（１）で表わされる芳香族ジホスフェートとして、例えば、テトラ（２，６−ジメチルフェニル）−ｐ−フェニレンホスフェート、テトラ（２，６−ジエチルフェニル）−ｐ−フェニレンホスフェート、テトラ（２，６−ジプロピルフェニル）−ｐ−フェニレンホスフェート、等を挙げることができる。これらのなかでも、特にテトラ（２，６−ジメチルフェニル）−ｐ−フェニレンホスフェートが好ましく用いられる。このような芳香族ジホスフェートは、例えば、特許文献１に記載されており、また、市販品として入手することもできる。
【００１４】
一般に、繊維を浸染同浴処理又は、後加工処理する場合、用いる防炎剤の粒径は、その加工によって繊維に付与される防炎性能にとって非常に重要な因子であり、防炎剤の粒径が小さいほど、繊維に高い防炎性能を付与することができる。特に、防炎剤による防炎性能に耐久性が必要とされる場合には、防炎剤が繊維の内部に十分に拡散することができるように、防炎剤の粒径が小さいことが不可欠である。本発明によれば、上記アニオン界面活性剤を分散剤として用いることによって、上記芳香族ジホスフェートをメディアン径１．２μｍ以下の微粒子として水中に安定に、しかも高濃度に分散させることができる。
【００１５】
一般式（２）で表されるポリオキシエチレンフェニルエーテル硫酸エステル又はその塩はアニオン界面活性剤であり、Rは炭素数６〜１８のアルキル基又は、スチリル基、ベンジル基を表し、好ましいものは炭素数６〜１５の直鎖アルキル基、より好ましくはn-ヘキシル、n-ヘプチル、n-オクチル、n-ノニル、n-デシル、n-ウンデシル、n-ドデシルである。ｎは１〜１５の整数であり、好ましくは３〜１２、より好ましくは６〜９である。
ｍは０又は、１の整数を表し、好ましくは１である。
塩としては、式（２）中の硫酸基と塩を形成し得るものならいずれでもよく、例えばアルカリ金属塩、アルカリ土類金属塩、アンモニウム塩、有機アミン塩などが挙げられ、好ましいものは、アルカリ金属との塩すなわちリチウム、ナトリウム、カリウム塩又はアンモニウム塩を表し、より好ましくはナトリウム塩またはアンモニウム塩である。
上記アニオン界面活性剤またはその塩を分散剤として用いることによって、上述したような芳香族ホスフェートをメディアン径２μｍ以下の微粒子として水中に安定に且つ高濃度に分散させることができる。
【００１６】
アニオン界面活性剤は、上記芳香族ジホスフェートに対して、通常、１〜６０重量％の範囲、好ましくは、１〜２５重量％の範囲で用いられる。また、本発明による防炎加工剤において、防炎剤である上記芳香族ジホスフェートの含有量は、通常、１０〜７０重量％の範囲であり、好ましくは、２０〜５０重量％の範囲である。
【００１７】
本発明による防炎加工剤の水分散液は、その性能や加工に際してのハンドリング性を阻害しない範囲内において、必要に応じて、上記界面活性剤を分散剤として含んでいてもよい。更に、必要に応じて、貯蔵安定性を高めるために、ポリビニルアルコール、メチルセルロース、カルボキシメチルセルロース、デンプン糊等の保護コロイド剤、防炎性を高めるための防炎助剤、耐光堅牢度を高めるための紫外線吸収剤、酸化防止剤等を含んでいてもよい。更に、必要に応じて、従来より知られている防炎剤を含んでいてもよい。
【００１８】
本発明による水分散液は、ポリエステル系繊維の浸染同浴処理又は、後加工処理による防炎加工に有用である。ここに、ポリエステル系合成繊維とは、例えば、ポリエチレンテレフタレート、ポリブチレンテレフタレート、ポリオキシエトキシベンゾエート、ポリエチレンナフタレート、シクロヘキサンジメチレンテレフタレート等のポリエステルに、付加的成分として、イソフタル酸、アジピン酸、スルホイソフタル酸のようなジカルボン酸成分や、プロピレングリコール、ブチレングリコール、シクロヘキサンジメタノール、ジエチレングリコールのようなジオール成分を共重合させたもの等を挙げることができるが、これらに限定されるものではない。又、繊維として織物、編物、不織布等のいずれの形態のものであってもよい。
【００１９】
本発明による水分散液によって合成繊維を防炎加工するには、浸染同浴処理法やパディング法を用いることができる。すなわち、防炎加工剤水分散液を分散染料や蛍光染料などと同浴で、浸染処理することができる。例えば、ポリエステル繊維などの合成繊維を分散染料等と併用し１１０〜１５０℃、好ましくは、１２０〜１４０℃の範囲の温度で１０〜６０分間程度処理を行う。これにより、分散染料などの耐光堅牢度低下、染料の変色もなく防炎効果の優れる加工布を得ることができる。
【００２０】
ポリエステル繊維をパディング法で処理する場合には、繊維をパッド後、乾熱処理や、また、飽和常圧スチーム処理、過熱スチーム処理、高圧スチーム処理等の蒸熱処理によって熱処理する。乾熱処理、蒸熱処理のいずれにおいても、熱処理温度は、通常、１１０〜２１０℃の範囲であり、好ましくは、１７０〜２１０℃の範囲である。熱処理温度が２１０℃を超えるときは、ポリエステル系合成繊維の黄変や脆化のおそれがある。
【００２１】
有効な防炎性能を付与するには、合成繊維に前記芳香族ジホスフェートを１.０〜４０重量％、特に好ましくは、５〜２０重量％吸着させることが好ましい。必要に応じて、浸染同浴処理法によりポリエステル系合成繊維に防炎加工を施した後、更に、パディング法で防炎加工処理を行うことにより、より高い防炎性能を付与することもできる。
【実施例】
【００２２】
以下、実施例によって本発明を更に具体的に説明するが、本発明がこれらの実施例のみに限定されるものではない。実施例中「部」及び「％」はそれぞれ「重量部」及び
「重量％」である。
なお実施例及び各比較例に記載のメディアン径は、上記水分散液の調整に使用した各種芳香族ホスフェート（防炎剤）の水分散液中での実測値を示す。測定には、（株）ＨＯＲＩＢＡレーザー回折式粒度分布測定装置ＬＢ−５００を用い、上記水分散液中の各種芳香族ホスフェートの粒度分布データを得た。得られた分布データの粒子径スケールに対する積算％の分布曲線からメディアン径（５０％粒子径）を選択し、実施例及び各比較例に記載した。
実施例及び比較例に用いた化合物は以下の通りである。
式（３）：R1及びR2がエーテル結合に対して、全てメタ位のメチル基である式（１）の化合物
式（４）：特許文献２記載の化合物
式（５）：大八化学工業（株）製、商品名ＴＣＰ
式（６）：特許文献４記載の化合物
式（７）：特許文献５記載の化合物
式（８）：特許文献３記載の化合物
式（９）：第一工業製菓（株）製、商品名ハイテノールＮＥ−０５３（３０％水溶液として使用）
なお、上記式（３）〜（９）の化合物を以下に示す。
【００２３】
【化６】
2007009371.tif 000005
【００２４】
【化７】
2007009371.tif 000006
【００２５】
【化８】
2007009371.tif 000007
【００２６】
【化９】
2007009371.tif 000008
【００２７】
【化１０】
2007009371.tif 000009
【００２８】
【化１１】
2007009371.tif 000010
【００２９】
【化１１】
2007009371.tif 000011
【００３０】
実施例１
サンドグラインダーを用い、下記成分の混合物を１０時間、湿式粉砕を行うことにより、メディアン径０．８７６μｍの式（３）の化合物を含む防炎剤の水分散液を得た。
成分
水                                                      ５４．９％
式（３）の化合物                                        ３０．０％
ハイテノールＮＥ−０５３                                １４．４％
湿潤剤                                                    ０．５％
消泡剤                                                    ０．１％
防カビ剤                                                  ０．１％
合計                                                  １００．０％
【００３１】
比較例１
サンドグラインダーを用い、下記成分の混合物を１０時間、湿式粉砕を行うことにより、メディアン径０．８８６μｍの式（３）の化合物を含む防炎剤の水分散液を得た。
成分
水                                                      ５４．９％
式（４）の化合物                                        ３０．０％
ハイテノールＮＥ−０５３                                １４．４％
湿潤剤                                                    ０．５％
消泡剤                                                    ０．１％
防カビ剤                                                  ０．１％
合計                                                  １００．０％
【００３２】
比較例２
サンドグラインダーを用い、下記成分の混合物を１０時間、湿式粉砕を行うことにより、メディアン径０．８６４μｍの式（３）の化合物を含む防炎剤の水分散液を得た。
成分
水                                                        ６５.８％
式（４）の化合物                                          ３０.０％
オクチルフェノールのエチレンオキサイト１０モル付加物        ３.５％
湿潤剤                                                      ０.５％
消泡剤                                                      ０.１％
防カビ剤                                                    ０.１％
合計                                                    １００.０％
【００３３】
比較例３
サンドグラインダーを用い、下記成分の混合物を１０時間、湿式粉砕を行うことにより、メディアン径０．８８６μｍの式（３）の化合物を含む防炎剤の水分散液を得た。
成分
水                                                        ５４.９％
式（５）の化合物                                          ３０.０％
ハイテノールＮＥ−０５３                                  １４.４％
湿潤剤                                                      ０.５％
消泡剤                                                      ０.１％
防カビ剤                                                    ０.１％
合計                                                    １００.０％
【００３４】
比較例４
サンドグラインダーを用い、下記成分の混合物を１０時間、湿式粉砕を行うことにより、メディアン径０．８４６μｍの式（３）の化合物を含む防炎剤の水分散液を得た。
成分
水                                                        ５４.９％
式（６）の化合物                                          ３０.０％
ハイテノールＮＥ−０５３                                  １４.４％
湿潤剤                                                      ０.５％
消泡剤                                                      ０.１％
防カビ剤                                                    ０.１％
合計                                                    １００.０％
【００３５】
比較例５
サンドグラインダーを用い、下記成分の混合物を１０時間、湿式粉砕を行うことにより、メディアン径０．８４６μｍの式（３）の化合物を含む防炎剤の水分散液を得た。
成分
水                                                        ５４.９％
式（７）の化合物                                          ３０.０％
ハイテノールＮＥ−０５３                                  １４.４％
湿潤剤                                                      ０.５％
消泡剤                                                      ０.１％
防カビ剤                                                    ０.１％
合計                                                    １００.０％
【００３６】
比較例６
サンドグラインダーを用い、下記成分の混合物を１０時間、湿式粉砕を行うことにより、メディアン径０．９８６μｍの式（３）の化合物を含む防炎剤の水分散液を得た。
成分
水                                                        ５４.９％
式（８）の化合物                                          ３０.０％
ハイテノールＮＥ−０５３                                  １４.４％
湿潤剤                                                      ０.５％
消泡剤                                                      ０.１％
防カビ剤                                                    ０.１％
合計                                                    １００.０％
【００３７】
上記の方法により調製した実施例および比較例の防炎剤の水分散液及び分散染料を用い、下記の方法でポリエステル繊維混紡布帛（供試布）に加工処理を施した後、得られた防炎加工布に対して各種試験を実施した。
１．染料との浸染同浴処理による防炎加工布の調製
ミニカラー染色機を用い、上記供試布１０ｇに対して分散染料（レサイプ１：Ｄｉｓｐｅｒｓｅ  Ｙｅｌｌｏｗ  ６４  ３４ｍｇ、Ｄｉｓｐｅｒｓｅ  Ｒｅｄ  ６０  ２４ｍｇ、Ｄｉｓｐｅｒｓｅ  Ｂｌｕｅ  ５６  １４ｍｇ）（レサイプ２：Ｋａｙａｌｏｎ  Ｐｏｌｙｅｓｔｅｒ  Ｙｅｌｌｏｗ  ＡＬ  ７５ｍｇ、Ｋａｙａｌｏｎ  Ｐｏｌｙｅｓｔｅｒ  Ｒｅｄ  ＡＬ  ３３ｍｇ、Ｋａｙａｌｏｎ  Ｐｏｌｙｅｓｔｅｒ  Ｂｌｕｅ  ＡＬ（Ｎ）６９ｍｇ  日本化薬社製）及び実施例または比較例で調整した水分散液を３ｇとｐＨ調整剤（ｐＨ＝４.５）を加え、各実施例及び比較例に対応する染色調整液２００ｍｌをそれぞれ調製した。これを室温で初気圧２．７ｋｇ／ｃｍ2に加圧後、密閉し、１３０℃で６０分間処理した。次いで１５分間の還元洗浄後、得られた加工処理済の湿潤供試布を乾燥することにより、各実施例及び比較例に対応する防炎加工布をそれぞれ得た。
【００３８】
２．染料ブリード試験方法
上記１．の方法にて調整した防炎加工布を、１８０℃で３０秒間の感熱処理を実施後、水試験（ＪＩＳ−０８４６）により級数を判定した。なお級数の大きいほど堅牢度が良好なことを示し、５級が最も優れる値である。
【００３９】
３．染料変色試験方法
上記１．に記載した浸染同浴処理に際し、防炎加工剤の水分散液を添加しない条件で供試布を染色することにより染色布を得た。得られた染色布を標準色とし、上記１．で得られた各防炎加工布との色相差を側色機（ΔＥ）で判定した。
【００４０】
４．対光堅牢度試験方法
フェードメーター（スガ試験機社製）を用い、各防炎加工布に６３℃にて４０時間カーボンアークを照射した。次いで、変退色グレースケール（ＪＩＳ−０８０４−７４）により級数を判定した。なお級数の大きいほど堅牢度が良好なことを示し、５級が最も優れる値である。
【００４１】
５．防炎性能試験
防炎加工布を下記の条件で水洗濯又はドライクリーニングしたものについて、ＪＩＳ  Ｌ  １０９１  Ａ−１法（４５度ミクロバーナー法）及びＪＩＳＬ  １０９１  Ｄ法（４５度コイル法）にて防炎性能を測定した。ミクロバーナー法では、１分間加熱、着炎後３秒加熱共に残炎が３秒以内、残塵が５秒以内、炭化面積が３０ｃｍ2以内のものを合格○とした。また、上記合格には該当せず、残炎または残塵が１０秒以内のものを△とした。
４５度コイル法における試験結果は、幅１００ｍｍの試験片の下端から９０ｍｍのところが溶融し燃焼するまでの回数を接炎回数として示した。また下端から９０ｍｍを超えて、上記試験片の全てが溶融し燃焼した場合には、当業者の慣習上、接炎回数に「＋」を付記した。
上記２種類の防炎性能試験はそれぞれ４回ずつ行い、その平均値を表２に記載した。
【００４２】
６．水洗濯
ＪＩＳ  Ｋ  ３３７１に従って、弱アルカリ性第１種洗剤を１ｇ／Ｌの割合で用い、浴比１：４０として、６０℃±２℃で１５分間水洗濯した後、４０℃±２℃で５分間のすすぎを３回行ない、遠心脱水を２分間行ない、その後、６０℃±５℃で熱風乾燥する処理を１サイクルとし、これを５サイクル行なった。
７．ドライクリーニング
試料１ｇにつき、テトラクロロエチレン１２.６ｍＬ、チャージソープ０.２６５ｇ（チャージソープの重量組成はノニオン界面活性剤／アニオン界面活性剤／水＝１０／１０／１）を用いて、３０℃±２℃で１５分間の処理を１サイクルとし、これを５サイクル行なった。
【００４３】
染料ブリード試験、染料変色試験および対光堅牢度試験の結果を表１に、防炎性能試験の結果を表２に示す。
表１及び表２中に用いた用語は以下の通りである。
濃度    ：防炎加工布の調整時における、供試布の重量に対する防炎剤水分散液の重量            ％を示した
初期    ：水洗濯及びドライクリーニングを行っていない防炎加工布を用いた試験
水洗後  ：水洗濯を行った防炎加工布を用いた試験
Ｄｒｙ後：ドライクリーニングを行った防炎加工布を用いた試験
【表１】
2007009371.tif 000012
【００４４】
【表２】
2007009371.tif 000013
【００４５】
表１より明らかなように、比較例１〜６は染料変色の度合いが大きく、耐光堅牢度にも問題点のあることが判る。これと比較し、実施例１においては、染料変色の度合いも小さく、耐光堅牢度にも優れている。
また表２より明らかなように、比較例１〜５はミクロバーナー法における防炎性能、比較例１〜４はコイル法においても水洗後またはＤｒｙ後の防炎性能に問題があるのに対し、実施例１の合成繊維はいずれにおいても高い防炎性能を有しており、耐洗濯性等の耐久性にもすぐれている。なお、防炎性能に関しては、比較例６に挙げた従来のハロゲン系化合物と同等の、優れた効果を有することが判明した。
【産業上の利用可能性】
【００４６】
本発明は、防炎加工剤と分散染料を併用して浸染同浴処理法を行っても、分散染料の特性を阻害せず目的の色相が得られ、堅牢度低下のない防炎加工剤の水分散液を提供するものである。